(57)【特許請求の範囲】
【請求項１】
工作機械に装着され、その状態で前記工作機械の内部を視認する窓、該内部に光を採り込む窓のうちの少なくとも一方に用いられる窓ユニットであって、
ハードコート層形成用組成物の硬化物で構成されたハードコート層と、透光性を有する第一の基材と、透光性を有する第二の基材と、を備え、第二の基材、第一の基材、ハードコート層の順に積層されている第一の工作機用窓およびおよび第二の工作機用窓と、
前記第一の工作機用窓と前記第二の工作機用窓とを一括して支持する枠体とを備え、
前記第一の工作機用窓と前記第二の工作機用窓とは、中間層を介して互いに対向しており、前記ハードコート層形成用組成物の硬化物で構成されたハードコート層が最表層であり、
前記透光性を有する第一の基材の平均厚さが５０μｍ以上５００μｍ以下であり、
前記透光性を有する第二の基材の平均厚さが１ｍｍ以上５０ｍｍ以下であり、
前記ハードコート層形成用組成物の硬化物で構成されたハードコート層の平均厚さが５
μｍ以上１００μｍ以下であり、
前記ハードコート層形成用組成物は、フィラーを含有し、
前記中間層は、前記第一の工作機用窓の総厚と同じかまたはそれよりも薄い空気層であり、  
前記透光性を有する第一の基材の鉛筆硬度がＨ以上９Ｈ以下であることを特徴する窓ユニット。
【請求項２】
前記透光性を有する第一の基材または前記透光性を有する第二の基材のいずれか一方がポリカーボネート樹脂および／またはアクリル樹脂で構成されている請求項１に記載の窓ユニット。
【請求項３】
前記透光性を有する第一の基材の平均厚さに対する前記ハードコート層形成用組成物の硬化物で構成されたハードコート層の平均厚さの比（［ハードコート層形成用組成物の硬化物で構成されたハードコート層の平均厚さ］／［透光性を有する第一の基材の平均厚さ］）が０．０１以上２．０以下である請求項１または２に記載の窓ユニット。
【請求項４】
前記工作機用窓の鉛筆硬度が２Ｈ以上９Ｈ以下である請求項１ないし３のいずれか１項に記載の窓ユニット。
【請求項５】
前記ハードコート層形成用組成物は、多官能（メタ）アクリレートを含有する請求項１
ないし４のいずれか１項に記載の窓ユニット。
【請求項６】
前記中間層を気密的に封止するよう構成されている請求項１ないし５のいずれか１項に記載の窓ユニット。
【請求項７】
前記枠体は、その内周部の周方向に沿って形成され、前記第一の工作機用窓の縁部が嵌め込まれる第１の凹部と、前記第二の工作機用窓の縁部が嵌め込まれる第２の凹部とを有する請求項１ないし６のいずれか１項に記載の窓ユニット。
【請求項８】
前記枠体は、前記第一の工作機用窓と前記第二の工作機用窓との間に介挿されたスペーサを有する請求項１ないし７のいずれか１項に記載の窓ユニット。

【発明の詳細な説明】
【技術分野】
【０００１】
本発明は、工作機用窓に関するものである。
【背景技術】
【０００２】
機械部品を加工する際には、当該加工に応じて、例えば旋盤、ボール盤、中ぐり盤、フライス盤、歯切り盤、研削盤等の工作機械を使い分けて、その加工を行っている。近年では、ＮＣ加工で機械加工を自動的に行うことができ、工具と加工対象物（母材）とを自動的に交換可能なマシニングセンタが知られている（例えば、特許文献１参照）。
【０００３】
特許文献１に記載のマシニングセンタは、外側を外装（カバー）で全体が覆われている。これにより、機械加工が行われる加工領域と、マシニングセンタを操作する操作者が立ち入り可能な操作領域とが区画され、操作者に対する安全性が確保されている。このマシニングセンタの外装には、開閉自在な開閉扉が設けられている。そして、開閉扉には、マシニングセンタの内部を外側から視認可能、すなわち、機械領域を操作領域から視認可能な窓部としてのガラスがはめ込まれている。
【０００４】
しかしながら、このマシニングセンタの機械領域内では、例えば、加工対象物を切削することにより生じる切りくずが飛散してガラスに衝突し、この衝突によって、ガラスに微細な傷がついてしまうことがあった。そして、このような切りくずの衝突が、長期にわたって繰り返されることによって、微細な傷がガラスに多数生じ、その結果、ガラスの透明性が損なわれてしまう問題があった。そのため、長期間、窓部を介して機械領域内部の様子を確認し続けることや、内部に光を採り込み続けることが難しかった。このことから、優れた透明性を維持しつつ、耐擦傷性に優れた窓部の開発が求められていた。
【先行技術文献】
【特許文献】
【０００５】
【特許文献１】特開２０１２−２０３７８２号公報
【発明の概要】
【発明が解決しようとする課題】
【０００６】
本発明の目的は、工作機械で加工対象物を切削する際に生じる切りくずの衝突に起因する微細な傷の発生を抑制または防止し、長期にわたり優れた透明性を発揮することができる工作機用窓を提供することにある。
【課題を解決するための手段】
【０００７】
このような目的は、下記［１］〜［９］の本発明により達成される。
［１］  工作機械に装着され、その状態で前記工作機械の内部を視認する窓、該内部に光を採り込む窓のうちの少なくとも一方に用いられる窓ユニットであって、
ハードコート層形成用組成物の硬化物で構成されたハードコート層と、透光性を有する第一の基材と、透光性を有する第二の基材と、を備え、第二の基材、第一の基材、ハードコート層の順に積層されている第一の工作機用窓およびおよび第二の工作機用窓と、
前記第一の工作機用窓と前記第二の工作機用窓とを一括して支持する枠体とを備え、
前記第一の工作機用窓と前記第二の工作機用窓とは、中間層を介して互いに対向しており、前記ハードコート層形成用組成物の硬化物で構成されたハードコート層が最表層であり、
前記透光性を有する第一の基材の平均厚さが５０μｍ以上５００μｍ以下であり、
前記透光性を有する第二の基材の平均厚さが１ｍｍ以上５０ｍｍ以下であり、
前記ハードコート層形成用組成物の硬化物で構成されたハードコート層の平均厚さが５
μｍ以上１００μｍ以下であり、
前記ハードコート層形成用組成物は、フィラーを含有し、
前記中間層は、前記第一の工作機用窓の総厚と同じかまたはそれよりも薄い空気層であり、  
前記透光性を有する第一の基材の鉛筆硬度がＨ以上９Ｈ以下であることを特徴する窓ユニット。
【０００８】
［２］  前記透光性を有する第一の基材または前記透光性を有する第二の基材のいずれか一方がポリカーボネート樹脂および／またはアクリル樹脂で構成されている［１］に記載の窓ユニット。
【０００９】
［３］  前記透光性を有する第一の基材の平均厚さに対する前記ハードコート層形成用組成物の硬化物で構成されたハードコート層の平均厚さの比（［ハードコート層形成用組成物の硬化物で構成されたハードコート層の平均厚さ］／［透光性を有する第一の基材の平均厚さ］）が０．０１以上２．０以下である［１］または［２］に記載の窓ユニット。
【００１０】
［４］  前記工作機用窓の鉛筆硬度が２Ｈ以上９Ｈ以下である［１］ないし［３］のいずれか１項に記載の窓ユニット。
【００１１】
［５］  前記ハードコート層形成用組成物は、多官能（メタ）アクリレートを含有する［１］ないし［４］のいずれか１項に記載の窓ユニット。
【００１２】
［６］  前記中間層を気密的に封止するよう構成されている［１］ないし［５］のいずれか１項に記載の窓ユニット。
【００１３】
［７］  前記枠体は、その内周部の周方向に沿って形成され、前記第一の工作機用窓の縁部が嵌め込まれる第１の凹部と、前記第二の工作機用窓の縁部が嵌め込まれる第２の凹部とを有する［１］ないし［６］のいずれか１項に記載の窓ユニット。
【００１４】
［８］  前記枠体は、前記第一の工作機用窓と前記第二の工作機用窓との間に介挿されたスペーサを有する［１］ないし［７］のいずれか１項に記載の窓ユニット。

【００１５】
［９］  前記枠体は、組立、分解可能に構成されている［１］ないし［８］のいずれか１項に記載の窓ユニット。
【発明の効果】
【００１６】
本発明によれば、工作機械による機械加工時には、例えば、加工対象物を切削することにより切りくずが生じ、この切りくずが工作機用窓に衝突する。本発明によれば、このような切りくずの衝突に起因する微細な傷の発生を抑制または防止することでき、よって、工作機用窓は、長期にわたり優れた透明性を発揮することができる。
【図面の簡単な説明】
【００１７】
【図１】本発明の工作機用窓を備える窓ユニットが装着された工作機械の一例を示す斜視図である。
【図２】図１中のＡ−Ａ線断面図である。
【発明を実施するための形態】
【００１８】
以下、本発明の工作機用窓を添付図面に示す好適な実施形態に基づいて詳細に説明する。
【００１９】
本発明の工作機用窓は、工作機械に装着され、その状態で前記工作機械の内部を視認する窓、該内部に光を取り込む窓のうちの少なくとも一方に用いられる工作機用窓であって、ハードコート層形成用組成物の硬化物で構成されたハードコート層と、透光性を有する第一の基材と、透光性を有する第二の基材と、を備え、前記ハードコート層形成用組成物の硬化物で構成されたハードコート層が最表層であり、前記透光性を有する第一の基材の鉛筆硬度がＨ以上９Ｈ以下である。
【００２０】
このような本発明によれば、工作機械で加工対象物を切削する際に生じる切りくずの衝
突に起因する微細な傷の発生を抑制または防止し、長期にわたり優れた透明性を発揮することができる。
【００２１】
以下に、このような本発明の工作機用窓を説明するのに先立ち、本発明の工作機用窓を用いて製造された工作機械について説明する。
【００２２】
＜第１実施形態＞
図１は、本発明の工作機用窓を備える窓ユニットが装着された工作機械の一例を示す斜視図、図２は、図１中のＡ−Ａ線断面図である。なお、以下では、説明の都合上、図１および図２中の上側を「上」または「上方」、下側を「下」または「下方」と言う。また、図２中の右側を「内側」、左側を「外側」と言う。また、図２中では、第１の工作機用窓および第２の工作機用窓に関して、それぞれ、その厚さ方向を強調して描いている。
【００２３】
《工作機械》
図１に示す工作機械は、数値制御（ＮＣ）による機械加工、すなわちＮＣ加工で機械加工を自動的に行うことができ、そして、その機械加工に応じて、工具と母材とを自動的に交換可能なマシニングセンタ１０である。このマシニングセンタ１０は、加工対象物に対して実際に機械加工を行う構造体１０１と、構造体１０１全体を覆う外装１０２と、構造体１０１の作動を操作、制御する操作パネル１０３とを有している。
【００２４】
図２に示すように、構造体１０１は、本実施形態では、旋削、すなわち、ターニング（外丸削り）を行う旋盤を一例として挙げている。旋盤である構造体１０１は、加工対象物である円柱体２０を把持してその軸回りに回転する回転機構部（図示せず）と、バイト１０４とを有している。なお、マシニングセンタ１０であるため、構造体１０１は、旋盤としての機能を有するのに限定されず、その他、例えば、ボール盤、中ぐり盤、フライス盤、歯切り盤、研削盤としての機能も有している。
【００２５】
外装１０２は、金属板で構成され、マシニングセンタ１０の骨格を構成するフレーム（図示せず）に例えばボルトを介して固定されている。これにより、構造体１０１で機械加工が行なわれる加工領域Ｓ１と、マシニングセンタ１０を操作する操作者が立ち入り可能な操作領域Ｓ２とを確実に仕切ることができる。よって、操作者に対する安全性を確保することができる。
【００２６】
操作パネル１０３は、各種の機械加工を施すためのプログラムが予め記憶された制御部１０５と、プログラムを呼び出す等の操作を行う液晶パネル１０６や操作ボタン１０７を有している。
【００２７】
ところで、図２に示すように、旋削を行っている最中には、バイト１０４が例えば金属疲労によって寿命に達して破断した破片１０４’や、加工時に生じる円柱体２０からの多数の切りくず２０１、加工を円滑に行うための潤滑油３０が液滴や霧状（オイルミスト）となったもの等が飛翔物４０として加工領域Ｓ１内を飛散する（飛翔する）ことがある。この場合、飛翔物４０は、その飛散の程度によっては外装１０２に内側から衝突して、それ以上の飛散が確実に防止される。これにより、飛翔物４０が操作領域Ｓ２にまで飛散して侵入するのが防止される。よって、操作者は、飛翔物４０で怪我を負ったり、汚れてしまったりするのが防止される。
【００２８】
なお、飛翔物４０としては、破片１０４’、切りくず２０１、潤滑油３０の他に、バイト１０４を固定するボルト等の固定部材（治具）等も含まれることがある。
【００２９】
加工される母材の材質としては、例えば、（１）鉄、鋳鉄、鋼（炭素鋼及びステンレス
鋼等）、及び鉄合金、（２）インコネル、チタン、及びチタン合金、並びに（３）アルミニウム、マグネシウム、亜鉛，銅等の非鉄金属並びにそれらの合金が挙げられる。
アルミ合金としては、例えば、Ａ１０５０、Ａ５０５２、Ａ５０５６、Ａ６０６１、Ａ６０６３が挙げられる。
切りくず２０１の材質は加工される母材と同様のものが挙げられる。
潤滑油３０としては、例えば、切削油、研削油、鋳造油、鍛造油、圧延油、プレス油、及び引き抜き油が挙げられる。
【００３０】
図１、および２に示すように、マシニングセンタ１０は、外装１０２に装着され、その状態で当該外装１０２の一部を構成する窓ユニット（工作機械用窓）１を有している。窓ユニット１は、マシニングセンタ１０の内部、すなわち、加工領域Ｓ１を視認したり、操作領域Ｓ２にある例えば蛍光灯からの光を加工領域Ｓ１に採り込んで視認性を向上させたりするのに用いられる。このように窓ユニット１は、視認用窓としての機能と、採光用窓としての機能とを有している。
【００３１】
図２に示すように、窓ユニット１は、第１の工作機用窓２ａと、第２の工作機用窓２ｂと、第１のパッキン３ａと、第２のパッキン３ｂと、枠体（窓枠）４とを備えている。以下、各部の構成について説明する。
【００３２】
第１の工作機用窓２ａと第２の工作機用窓２ｂとは、空気層５（中間層５）を介して互いに対向しており、第１の工作機用窓２ａが内側、第２の工作機用窓２ｂが外側となるように配置されている。そして、この配置状態で各工作機用窓２ａ、２ｂが枠体４に一括して支持されている。
【００３３】
第１の工作機用窓２ａと第２の工作機用窓２ｂとは、いずれも透明性を有する透明基板である。なお、「透明」には、無色透明と有色透明とが含まれ、マシニングセンタ１０では、無色透明が好ましい。
【００３４】
第１の工作機用窓２ａと第２の工作機用窓２ｂとは、本実施形態では同様の構成である。第１、第２の工作機用窓２ａ、２ｂは、本発明の工作機用窓で構成されている。
【００３５】
第１の工作機用窓２ａは、その平面視で長方形をなし、ハードコート層２１ａと第一の基材２２ａと第二の基材２３ａとを備える積層体である。その順序は加工領域Ｓ１側から、ハードコート層２１ａ、第一の基材２２ａ、第二の基材２３ａとなっており、第二の基材２３ａは、空気層５（中間層５）側に位置している。これにより、第１の工作機用窓２ａは、ハードコート層２１ａおよび第一の基材２２ａが第二の基材２３ａよりも加工領域Ｓ１に臨むように配置された状態となる。このような配置により、飛翔物４０から第二の基材２３ａをハードコート層２１ａおよび第一の基材２２ａで保護することができる。また、第一の基材２２ａは、ハードコート層２１ａを支持する機能を有している。
【００３６】
同様に、第２の工作機用窓２ｂは、その平面視で長方形をなし、ハードコート層２１ｂと第一の基材２２ｂと第二の基材２３ｂとを備える積層体である。その順序は操作領域Ｓ２側から、ハードコート層２１ｂ、第一の基材２２ｂ、第二の基材２３ｂとなっており、第二の基材２３ｂは、空気層５（中間層５）側に位置している。これにより、第２の工作機用窓２ｂは、ハードコート層２１ｂおよび第一の基材２２ｂが第二の基材２３ｂよりも操作領域Ｓ２に臨むように配置された状態となっている。このような配置により、例えば操作領域Ｓ２にいる操作者が構造体１０１の調整のために六角レンチやドライバ等の工具を把持していた場合、誤って当該工具を第２の工作機用窓２ｂにぶつけてしまったとしても、ハードコート層２１ｂおよび第一の基材２２ｂで第二の基材２３ｂを保護することができる。
【００３７】
また、第２の工作機用窓２ｂが、第１の工作機用窓２ａよりも外側に配置されていることにより、例えば万が一にも飛翔物４０である破片１０４’が第１の工作機用窓２ａに衝突して、第１の工作機用窓２ａが破損したとしても、その破片等の操作領域Ｓ２への侵入を第２の工作機用窓２ｂで阻止することができる。このようにマシニングセンタ１０は、フェールセーフな構造となっている。フェールセーフな構造とは、装置・システムにおいて、誤操作・誤動作による障害が発生した場合、常に安全側に制御する構造のことである。
【００３８】
また、第１の工作機用窓２ａと第２の工作機用窓２ｂとは、基材２１同士が互いに空気層５（中間層５）に臨む、すなわち、第１の工作機用窓２ａと第２の工作機用窓２ｂとは、互いに反転した状態となっている。これにより、窓ユニット１をマシニングセンタ１０の外装１０２に取り付ける組立作業をしようとした場合、窓ユニット１の表裏を問わずに、その組立作業を行うことができる。このように窓ユニット１は、組立時の姿勢や方向を考えなければないという煩わしさを低減した構造となっている。
また、前述したように、第１の工作機用窓２ａと第２の工作機用窓２ｂとは同じ構成のものである、これにより、透明基板として部品を共通化することができ、よって、窓ユニット１の製造コストを低減することができる。
【００３９】
なお、ハードコート層２１ａ、２１ｂの平均厚さｔ１は、５μｍ以上１００μｍ以下であることが好ましく、３μｍ以上８０μｍ以下であることがより好ましい。ハードコート層２１ａ、２１ｂの平均厚さｔ１を前記範囲内とすることにより、工作機用窓は、優れた耐擦傷性を発揮することができる。
【００４０】
なお、第一の基材２２ａ、２２ｂの平均厚さｔ２は、５０μｍ以上５００μｍ以下であることが好ましく、８０μｍ以上４００μｍ以下であることがより好ましい。第一の基材２２ａ、２２ｂの平均厚さｔ２を前記範囲内とすることにより、工作機用窓は、優れた耐擦傷性を発揮することができる。
【００４１】
なお、第二の基材２３ａ、２３ｂの平均厚さｔ３は、１ｍｍ以上５０ｍｍ以下であることが好ましく、３ｍｍ以上４０ｍｍ以下であることがより好ましい。第二の基材２３ａ、２２ｂの平均厚さｔ３を前記範囲内とすることにより、工作機用窓は、十分な剛性を有するようになるので、優れた耐衝撃性を発揮して、飛翔物４０が衝突して工作機用窓が破損するのを好適に防止することができる。
【００４２】
第１の工作機用窓２ａ、第２の工作機用窓２ｂの総厚さｔtotalは、ハードコート層２
１ａ、２１ｂの厚さｔ１と第一の基材２２ａ、２２ｂの厚さｔ２と第二の基材２３ａ、２３ｂの厚さｔ３との合計である。
【００４３】
なお、第１、第２の工作機用窓２ａ、２ｂを構成するハードコート層２１ａ、２１ｂ、第一の基材２２ａ、２２ｂ、および第二の基材２３ａ、２３ｂの構成材料等については後に詳述する。
【００４４】
前述したように、第１の工作機用窓２ａと第２の工作機用窓２ｂとの間には、空気層５（中間層５）が介在している。破片１０４’が第１の工作機用窓２ａに衝突した際に、第１の工作機用窓２ａが空気層５（中間層５）側に、すなわち、衝突方向に撓むことができる。そして、この撓みによって衝撃が吸収される。このように空気層５（中間層５）は、衝撃吸収層として機能する。
【００４５】
また、空気層５（中間層５）の平均厚さｔ４は、第１の工作機用窓２ａの総厚さｔtota
lと同じかまたはそれよりも薄いのが好ましい。これにより、平均厚さｔ４が過剰になる
のが抑制され、よって、窓ユニット１の薄型化に寄与する。また、平均厚さｔ４が総厚ｔtotalを超えたとしても、空気層５（中間層５）での衝撃吸収性の向上は望めない。
【００４６】
枠体４は、第１の工作機用窓２ａと第２の工作機用窓２ｂとを一括支持する部材である。これにより、窓ユニット１は、予め第１の工作機用窓２ａと第２の工作機用窓２ｂと枠体４とが組み立てられた図２に示す組立状態となり、よって、この組立状態のまま外装１０２に容易に取り付けることができる。
【００４７】
なお、枠体４の構成材料としては、特に限定されず、例えば、アルミニウムやアルミニウム合金等の各種金属材料や、各種樹脂材料を用いることができる。
【００４８】
枠体４は、第１の工作機用窓２ａ（第２の工作機用窓２ｂ）の縁部に沿うような、すなわち、平面視で四角形の枠状をなし、その四隅にそれぞれ貫通孔４１が形成されている。マシニングセンタ１０では、外装１０２の窓ユニット１が設置される部分が開口しており、その周辺に４本のスタッドボルト１０２ａが支持、固定されている。そして、枠体４の各貫通孔４１にそれぞれスタッドボルト１０２ａを挿通させて、当該スタッドボルト１０２ａにナット１０２ｂを螺合させることができる。これにより、窓ユニット１が外装１０２に装着されることとなる。
【００４９】
また、枠体４の内周部には、その周方向に沿って第１の凹部（第１の溝）４２１と第２の凹部（第２の溝）４２２とが形成されている。第１の凹部４２１には、第１の工作機用窓２ａの縁部が嵌め込まれており、第２の凹部４２２には、第２の工作機用窓２ｂの縁部が嵌め込まれている。これにより、第１の工作機用窓２ａおよび第２の工作機用窓２ｂが枠体４に確実に支持される。
【００５０】
第１の凹部４２１と第２の凹部４２２との間の凸部は、第１の工作機用窓２ａと第２の工作機用窓２ｂとの間に介挿されるスペーサ４３となる。枠体４が前述した構成材料で構成されている場合、スペーサ４３も実質的に硬質な部分となる。そして、この硬質のスペーサ４３により、第１の工作機用窓２ａと第２の工作機用窓２ｂとの離間距離を一定に規制することができ、よって、空気層５（中間層５）が確実に確保される。
【００５１】
また、第１の凹部４２１には、第１の工作機用窓２ａとともに第１のパッキン３ａが挿入されている。第２の凹部４２２にも、第２の工作機用窓２ｂとともに第２のパッキン３ｂが挿入されている。第１のパッキン３ａ、第２のパッキン３ｂは、それぞれ、弾性を有する長尺な帯体で構成されている。
【００５２】
第１のパッキン３ａは、第１の工作機用窓２ａに対して加工領域Ｓ１側に配置され、第１の工作機用窓２ａと枠体４との間で圧縮された状態となっている。これにより、空気層５（中間層５）を加工領域Ｓ１側から気密的に封止することができる。一方、第２のパッキン３ｂは、第２の工作機用窓２ｂに対して操作領域Ｓ２側に配置され、第２の工作機用窓２ｂと枠体４との間で圧縮された状態となっている。これにより、空気層５（中間層５）を操作領域Ｓ２側から気密的に封止することができる。
【００５３】
このように空気層５（中間層５）が気密的に封止されていることにより、例えば、塵や埃、水分等（以下「塵」を代表的に扱う）のが空気層５（中間層５）内に侵入するのを防止することができる。仮に空気層５（中間層５）に塵が一旦侵入してしまうと、この塵によって第１の工作機用窓２ａや第２の工作機用窓２ｂが曇ってしまい、その曇りを除去するのは困難となる場合がある。しかしながら、前述したように塵の侵入が防止されていることにより、このような不具合の発生を防止することができる。
また、気密的封止により、空気層５（中間層５）内の圧力を大気圧と同じかまたはそれよりも高く設定することもできる。これにより、空気層５（中間層５）内が減圧状態となっている場合に比べて、空気層５（中間層５）での衝撃吸収性の向上を図ることができる。
【００５４】
空気層５（中間層５）内の圧力としては、特に限定されず、例えば、１〜１０気圧であるのが好ましく、５〜１０気圧であるのがより好ましい。
【００５５】
また、空気層５（中間層５）内には、例えば窒素等のような不活性ガスも充填されていてもよい。この場合、第１の工作機用窓２ａ、第２の工作機用窓２ｂの各第二の基材２３ａ、２３ｂの構成材料にもよるが、例えば、当該第二の基材２３ａ、２３ｂの空気層５（中間層５）側からの経時的な劣化を防止または抑制することができる。
【００５６】
第１のパッキン３ａ、第２のパッキン３ｂの構成材料としては、特に限定されず、例えば、スチレン−ブタジエンゴム、ウレタンゴム、シリコーンゴム、フッ素ゴムのような各種ゴム材料（特に加硫処理したもの）各種熱可塑性エラストマーが挙げられる。
【００５７】
以上のような構成のマシニングセンタ１０の窓ユニット１が備える第１、第２の工作機用窓２ａ、２ｂが、本発明の工作機用窓で構成されている。
【００５８】
以下、本発明の工作機用窓で構成された第１、第２の工作機用窓２ａ、２ｂについて詳述する。
【００５９】
《第１の工作機用窓２ａおよび第２の工作機用窓２ｂ》
この工作機用窓２ａ、２ｂは、前述したように本発明の工作機用窓で構成されており、工作機械に装着され、その状態で前記工作機械の内部を視認する窓、該内部に光を取り込む窓のうちの少なくとも一方に用いられる工作機用窓であって、ハードコート層形成用組成物の硬化物で構成されたハードコート層と、透光性を有する第一の基材と、透光性を有する第二の基材と、を備え、前記ハードコート層形成用組成物の硬化物で構成されたハードコート層が最表層であり、前記透光性を有する第一の基材の鉛筆硬度がＨ以上９Ｈ以下である。
【００６０】
以下、本発明の工作機用窓で構成された工作機用窓２ａ、２ｂが備えるハードコート層２１ａ、２１ｂと第一の基材２２ａ、２２ｂと第二の基材２３ａ、２３ｂとについて順次説明する。
【００６１】
＜第一の基材２２および第二の基材２３＞
第一の基材２２ａ、２２ｂおよび第二の基材２３ａ、２３ｂは、透光性を有し、飛翔物４０の衝突に対する耐衝撃性の向上に寄与している。また、第一の基材２２ａ、２２ｂは、ハードコート層２１ａ、２１ｂを支持する機能を有している。
【００６２】
第一の基材２２ａ、２２ｂおよび第二の基材２３ａ、２３ｂの構成材料としては、透光性を有する基材であれば特に限定されず、例えば、各種樹脂材料、ガラス等の各種無機材料等を用いることができる。これらの中でも、第一の基材２２ａ、２２ｂおよび第二の基材２３ａ、２３ｂの構成材料としては、樹脂材料であるのが好ましい。これにより、第１、第２の工作機用窓２ａ、２ｂの飛翔物４０の衝突に対する耐衝撃性をより向上させることができる。
【００６３】
各種樹脂材料としては、透光性を有するものであればいかなるものであってもよいが、例えば、ポリメチルメタクリレート等のアクリル系樹脂；ポリエチレンテレフタレート（
ＰＥＴ）、ポリエチレンナフタレート（ＰＥＮ）等のポリエステル系樹脂、ポリアリレート系樹脂、ポリカーボネート系樹脂、アクリロニトリル−ブタジエン−スチレン共重合体（ＡＢＳ）、ポリエーテルスルホン（ＰＥＳ）、ポリエーテルエーテルケトン（ＰＥＥＫ）、ポリアミド（ＰＡ）、ポリエーテルサルフォン（ＰＥＳ）、塩化ビニル樹脂、およびポリプロピレン（ＰＰ）等が挙げられ、これらのうち１種または２種以上を組み合わせて用いることができる。これらの中でも特に、ポリカーボネート樹脂であるのが好ましい。ポリカーボネート樹脂を用いることにより、透明性に優れるとともに、飛翔物４０の衝突に対する耐衝撃性に優れた第一の基材２２ａ、２２ｂおよび第二の基材２３ａ、２３ｂを得ることができる。したがって、このような第一の基材２２ａ、２２ｂおよび第二の基材２３ａ、２３ｂを用いれば、視認用窓としての機能および採光用窓としての機能を顕著に発揮することができるとともに、飛翔物４０の衝突に対する耐衝撃性に特に優れた第１、第２の工作機用窓２ａ、２ｂを得ることができる。
【００６４】
また、ポリカーボネート系樹脂としては、特に限定されず、例えば、ビスフェノールと、ホスゲンまたはジフェニルカーボネートとがカーボネート結合されている芳香族系ポリカーボネート樹脂を用いることができる。この芳香族系ポリカーボネート樹脂は、一般に、界面重縮合や、エステル交換反応などで合成される。
【００６５】
ビスフェノールとしては、ビスフェノールＡや、下記式（１）に示すビスフェノール（変性ビスフェノール）等が挙げられる。
【００６６】
【化１】
0006459444.tif 000002
（式中、Ｘは、炭素数１〜１８のアルキル基、芳香族基、および環状脂肪族基から選ばれるものであり、Ｒａ、Ｒｂは、炭素数１〜１２のアルキル基であり、ｍ、ｎはそれぞれ０〜４である。また、ｐは１以上の整数である。）
【００６７】
式（１）に示すビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２,３−ビスシクロヘキシル−１，４−ビス（４−ヒドロキシフェニル）ベンゼ
ン、１，１’−ビス（４−ヒドロキシ−３−メチルフェニル）シクロヘキサン、２，２’−ビス（４−ヒドロキシ−３−メチルフェニル）プロパン等が挙げられる。
【００６８】
また、本明細書中では、上記で例示したポリカーボネート系樹脂等を含むポリマーアロイや変性ポリカーボネート樹脂もポリカーボネート系樹脂として取り扱うこととする。このような樹脂としては、例えば、ポリカーボネート樹脂およびアクリロニトリル−ブタジエン−スチレン共重合体（ＡＢＳ樹脂）からなるポリマーアロイ、ポリカーボネート樹脂およびポリスチレン樹脂からなるポリマーアロイ、アクリル変性ポリカーボネート樹脂等が挙げられる。
【００６９】
上述したようなポリカーボネート系樹脂の中でも、ビスフェノール骨格を有するビスフェノール型ポリカーボネート樹脂、アクリル変性ポリカーボネート樹脂であることが好ま
しく、ビスフェノールＣ型ポリカーボネート樹脂、アクリル変性ポリカーボネート樹脂であることがより好ましい。これにより、透明性にさらに優れ、飛翔物４０の衝突に対する耐衝撃性にさらに優れた第一の基材２２ａ、２２ｂおよび第二の基材２３ａ、２３ｂを得ることができる。
【００７０】
また、アクリル系樹脂としては、特に限定されず、例えば、アクリル酸、アクリル酸エステル、メタクリル酸、メタクリル酸エステルからなる群から選ばれる少なくとも１つを不飽和結合含有モノマーとして用い、当該不飽和結合含有モノマーを、ラジカル重合反応、カチオン重合反応、アニオン重合反応などの方法によって作製することができる。前記アクリル系樹脂の共重合体としては、ランダム共重合体、グラフト共重合体、ブロック共重合体、グラフト共重合体が挙げられ、ランダム共重合体が好ましい。
【００７１】
前記不飽和結合含有モノマーとしては、アクリル酸、アクリル酸エステル、メタクリル酸、メタクリル酸エステルからなる群から選ばれる少なくとも１つ以外を含むものでもよい。前記アクリル酸エステルとしては、例えば、アクリル酸メチル、アクリル酸エチル、アクリル酸プロピル、アクリル酸ブチルなどが挙げられる。また、前記メタクリル酸エステルとしては、例えば、メタクリル酸メチル、メタクリル酸エチル、メタクリル酸プロピル、メタクリル酸ブチルなどが挙げられる。
【００７２】
アクリル酸、アクリル酸エステル、メタクリル酸、メタクリル酸エステル以外の前記不飽和結合含有モノマーとしては、反応性不飽和結合を有するものであれば特に限定されるものではないが、例えば、エチレン、プロピレン、ブテン、酢酸ビニル、アクリロニトリル、無水マレイミドなどが挙げられる。これらのなかで、ポリプロピレンおよび無水マレイミドが好ましい。これにより、透明性にさらに優れ、飛翔物４０の衝突に対する耐衝撃性にさらに優れた第一の基材２２ａ、２２ｂおよび第二の基材２３ａ、２３ｂを得ることができる。
【００７３】
また、第一の基材２２ａ、２２ｂおよび第二の基材２３ａ、２３ｂの構成材料には、前述したような材料（各種樹脂材料や各種無機材料等）以外に、必要に応じて、例えば、可塑剤、酸化防止剤、フィラー等を含んでいてもよい。
【００７４】
また、第一の基材２２ａ、２２ｂには、ハードコート層２１ａ、２１ｂとの密着性を向上させる目的で、サンドブラスト法や溶剤処理法等による表面の凹凸化処理、あるいはコロナ放電処理、クロム酸処理、火炎処理、熱風処理、オゾン・紫外線照射処理、電子線照射処理等の表面の酸化処理が施されていてもよい。
【００７５】
＜ハードコート層２１ａ、２１ｂ＞
ハードコート層２１ａ、２１ｂは、工作機用窓２ａ、２ｂの、飛翔物４０の衝突に対する耐衝撃性の向上に寄与している。
【００７６】
このようなハードコート層２１ａ、２１ｂは、多官能（メタ）アクリレートを含有するハードコート層形成用組成物の硬化物で構成されている。また、ハードコート層２１ａ、２１ｂは、多官能（メタ）アクリレートに加え、フィラーとを含むことが好ましい。
【００７７】
以下、ハードコート層形成用組成物を構成する各材料について詳細に説明する。
【００７８】
［多官能（メタ）アクリレート］
多官能（メタ）アクリレートは、ハードコート層２１ａ、２１ｂの強度を高め、ハードコート層２１ａ、２１ｂの飛翔物４０の衝突に対する耐久性向上に寄与している。
【００７９】
特に、多官能（メタ）アクリレートは、（Ａ）３個以上の（メタ）アクリロイル基を有する多官能（メタ）アクリレートを含むことが好ましい。これにより、ハードコート層２１ａ、２１ｂの表面硬度をさらに高めることができ、よって、飛翔物に４０に対する耐衝撃性に特に優れた工作機用窓２ａ、２ｂを得ることができる。
【００８０】
以下、３個以上の（メタ）アクリロイル基を有する多官能（メタ）アクリレートについて順次説明する。
【００８１】
３個以上の（メタ）アクリロイル基を有する（Ａ）多官能（メタ）アクリレート（以下、単に「（Ａ）多官能（メタ）アクリレート」ということもある）とは、１分子中に、重合反応に寄与する（メタ）アクリロイル基が３個以上含まれている（メタ）アクリレートを意味する。
【００８２】
なお、本明細書では、アクリロイル基およびメタクリロイル基を総称して（メタ）アクリロイル基という。
【００８３】
（Ａ）多官能（メタ）アクリレートは、（メタ）アクリロイル基を３個以上有しているため、硬化後の硬度が比較的高くなる。そのため、（Ａ）多官能（メタ）アクリレートを含むことにより、飛翔物に４０に対する耐衝撃性に特に優れた工作機用窓２ａ、２ｂをより確実に得ることができる。また、ハードコート層形成用組成物の硬化物を得る際、（Ａ）多官能（メタ）アクリレートは、（Ａ）多官能（メタ）アクリレート同士が架橋され、三次元架橋構造を形成する。このように、（Ａ）多官能（メタ）アクリレートが三次元架橋構造を形成することで、潤滑油の液滴や霧状（オイルミスト）等の飛翔物４０に対する耐油性に優れたハードコート層２１ａ、２１ｂを得ることができる。そのため、このようなハードコート層２１ａ、２１ｂを用いることで、潤滑油等の飛翔物４０に対する耐油性に特に優れた工作機用窓２ａ、２ｂを得ることができる。
【００８４】
また、（Ａ）多官能（メタ）アクリレートとは、１分子中に重合反応に寄与する（メタ）アクリロイル基が３個以上含まれている（メタ）アクリレートであればよく、モノマー、オリゴマー全般を示し、その分子量および分子構造を特に限定するものではない。すなわち、多官能（メタ）アクリレートとは、１分子中に重合反応に寄与する（メタ）アクリロイル基が３個以上含まれている（メタ）アクリレートモノマーである多官能（メタ）アクリレートモノマーや、１分子中に重合反応に寄与する（メタ）アクリロイル基が３個以上含まれている（メタ）アクリレートオリゴマーである多官能（メタ）アクリレートオリゴマーを含む。
【００８５】
多官能（メタ）アクリレートモノマーとしては、例えば、ジペンタエリスリトールヘキサアクリレート、ペンタエリスリトールテトラアクリレート、ジトリメチロールプロパントリアクリレート、トリメチロールプロパントリアクリレート、ペンタエリスリトールトリアクリレート、ジペンタエリスリトールトリアクリレート、エトキシ化トリメチロールプロパントリアクリレート、エトキシ化ペンタエリスリトールトリアクリレート、エトキシ化ペンタエリスリトールテトラアクリレート等が挙げられる。
【００８６】
また、多官能（メタ）アクリレートオリゴマーとしては、例えば、多官能ウレタン（メタ）アクリレート、多官能エポキシ（メタ）アクリレート、多官能ポリエステル（メタ）アクリレート等が挙げられる。
【００８７】
多官能ウレタン（メタ）アクリレートオリゴマーは、ポリオールとジイソシアネートとを反応させて得られるイソシアネート化合物と、水酸基を有する（メタ）アクリレートモノマーとの反応生成物である。
【００８８】
ポリオールとしては、ポリエステルポリオール、ポリエーテルポリオール、ポリカーボネートジオールが挙げられる。
【００８９】
ポリエーテルポリオールとしては、ポリエチレンオキシド、ポリプロピレンオキシド、エチレンオキシド−プロピレンオキシドランダム共重合で、数平均分子量が６００未満のものが望ましい。６００以上では、硬化物の柔軟すぎてハードコート性能が得られない可能性があるからである。なお、ポリエステルポリオールは、例えば、ジオールとジカルボン酸もしくはジカルボン酸クロライドとを重縮合反応させたり、ジオールまたはジカルボン酸をエステル化して、エステル交換反応させたりすることにより得ることができる。ジカルボン酸としては、アジピン酸、コハク酸、グルタル酸、ピメリン酸、セバシン酸、アゼライン酸、マレイン酸、テレフタル酸、イソフタル酸、フタル酸など、ジオールとしてはエチレングリコール、１、４−ブタンジオール、１、６−ヘキサンジオール、ジエチレングリコール、ジプロピレングリコール、トリエチレングリコール、テトラエチレングリコール、トリプロピレングリコール、テトラプロピレングリコールなどが用いられる。
ポリカーボネートジオールとしては、１、４−ブタンジオール、１、６−へキサンジオール、エチレングリコール、プロピレングリコール、ジエチレングリコール、トリエチレングリコール、１、２−プロピレングリコール、１、３−プロピレングリコール、ジプロピレングリコール、２−エチル−１、３−ヘキサンジオール、１、５−ペンタンジオール、３−メチル−１、５−ペンタンジオール、１、４−シクロヘキサンジオール、ポリオキシエチレングリコールなどが用いられ、１種でも２種以上を併用しても良い。
【００９０】
また、ジイソシアネートとしては、直鎖式または環式の脂肪族ジイソシアネートが用いられる。芳香族ジイソシアネートももちろん使用可能であり、より容易に硬さや耐擦傷性といった優れたハードコート性を得ることができる半面、ハードコートの骨格を形成する主成分で多官能オリゴマーにこれら芳香族系の成分を用いた場合、耐光性が低下し、光への暴露により黄変しやすいため、実用面において透明ハードコートとしての機能を損なうからである。直鎖式または環式の脂肪族ジイソシアネートの代表的なものとしては、ヘキサメチレンジイソシアネート、イソホロンジイソシアネート、ジシクロヘキシルメタンジイソシアネート、水添トリレンジイソシアネート、水添キシリレンジイソシアネートが挙げられる。
【００９１】
水酸基を有するアクリレートモノマーの例として、トリメチロールプロパントリアクリレート、ペンタエリスリトールトリアクリレート、ジペンタエリスリトールトリアクリレート、２−ヒドロキシエチルアクリレート、２−ヒドロキシプロピルアクリレート、２−ヒドロキシブチルアクリレート、３−ヒドロキシブチルアクリレート、ポリエチレングリコールモノアクリレートが挙げられる。
【００９２】
また、多官能エポキシ（メタ）アクリレートオリゴマーは、例えば、低分子量のビスフェノール型エポキシ樹脂やノボラックエポキシ樹脂のオキシラン環と（メタ）アクリル酸とのエステル化反応により得ることができる。
【００９３】
また、多官能ポリエステル（メタ）アクリレートオリゴマーは、例えば、多価カルボン酸と多価アルコールの縮合によって得られる、両末端に水酸基を有するポリエステルオリゴマーの水酸基を（メタ）アクリル酸でエステル化することにより得ることができる。また、多官能ポリエステル（メタ）アクリレートオリゴマーは、多価カルボン酸にアルキレンオキシドを付加して得られるオリゴマーの末端の水酸基を（メタ）アクリル酸でエステル化することにより得ることができる。
【００９４】
多官能（メタ）アクリレートオリゴマーとしては、前述した中でも、多官能ウレタン（
メタ）アクリレートオリゴマーを用いるのが好ましい。多官能ウレタン（メタ）アクリレートオリゴマーの硬化物は、比較的高い硬度を有するとともに、イソシアネート化合物と水酸基を有する（メタ）アクリレートモノマーとが反応することにより形成された骨格を備えているため、適度な柔軟性を有している。このため、多官能ウレタン（メタ）アクリレートオリゴマーを用いることにより、より優れた硬度と、より優れた靱性とを有するハードコート層２１ａ、２１ｂを得ることができ、よって、飛翔物４０に対する耐衝撃性により優れた工作機用窓２ａ、２ｂを得ることができる。
【００９５】
また、多官能（メタ）アクリレートモノマーは、１分子中における（メタ）アクリロイル基の数が、４以上であることが好ましく、４以上１３以下であることがより好ましく、５以上８以下であるのがさらに好ましい。（メタ）アクリロイル基の数が前記数値範囲内の多官能（メタ）アクリレートモノマーは、硬化性（硬化速度）に特に優れており、その硬化物は、硬度が比較的高い。そのため、工作機用窓２ａ、２ｂは、飛翔物４０の衝突に対して、特に優れた耐衝撃性を発揮することができる。
【００９６】
また、多官能ウレタン（メタ）アクリレートオリゴマーは、１分子中における（メタ）アクリロイル基の数が、６以上であることが好ましく、８以上１５以下であることがより好ましく、９以上１３以下であるのがさらに好ましい。（メタ）アクリロイル基の数が前記数値範囲内の多官能（メタ）アクリレートオリゴマーは、硬化後には、特に表面硬度が高く、適度な柔軟性を有するものとなる。そのため、（メタ）アクリロイル基の数が前記数値範囲内の多官能（メタ）アクリレートオリゴマーを用いることにより、より優れた硬度と、より優れた靱性とを有するハードコート層２１ａ、２１ｂを得ることができる。
【００９７】
また、多官能（メタ）アクリレートとしては、さらに、２官能アクリレートを含むことが好ましい。
【００９８】
２個の（メタ）アクリロイル基を有する２官能（メタ）アクリレート（以下、単に「２官能（メタ）アクリレート」ということもある）とは、１分子中に、重合反応に寄与する（メタ）アクリロイル基が２個含まれている（メタ）アクリレートを意味する。
【００９９】
２官能（メタ）アクリレートは、多官能（メタ）クリレートと比較して低粘度であるため、ハードコート層形成用組成物の希釈剤として寄与する。このため、２官能（メタ）アクリレートを含むことにより、ハードコート層形成用組成物を低粘度化することができ、ハードコート層形成用組成物の取扱性を向上させることができる。
【０１００】
また、２官能（メタ）アクリレートとは、１分子中に重合反応に寄与する（メタ）アクリロイル基が２個含まれている（メタ）アクリレートであればよく、モノマー、オリゴマー全般を示し、その分子量および分子構造を特に限定するものではない。すなわち、２官能（メタ）アクリレートとは、１分子中に重合反応に寄与する（メタ）アクリロイル基が２個含まれている（メタ）アクリレートモノマーである２官能（メタ）アクリレートモノマーや、１分子中に重合反応に寄与する（メタ）アクリロイル基が２個含まれている（メタ）アクリレートオリゴマーである２官能（メタ）アクリレートオリゴマーを含む。
【０１０１】
２官能（メタ）アクリレートモノマーとしては、その主骨格が鎖状である鎖式構造の２官能（メタ）アクリレートモノマーや、その主骨格が環状である環式構造の２官能（メタ）アクリレートモノマーが挙げられる。
【０１０２】
鎖式構造の２官能（メタ）アクリレートモノマーとしては、例えば、１，４−ブタンジオールジアクリレート、１，６−ヘキサンジオールジアクリレート、１，９−ノナンジオールジアクリレート、ポリエチレングリコールジアクリレート等が挙げられる。
【０１０３】
環式構造の２官能（メタ）アクリレートモノマーとしては、例えば、エトキシ化シクロヘキサンジメタノールジアクリレート、トリシクロデカンジメタノールジアクリレート等の脂環式アクリレート；エトキシ化ビスフェノールＡジアクリレート、エトキシ化水添ビスフェノールＡジアクリレート等のビスフェノール型アクリレート等の芳香環式アクリレートの等が挙げられる。
【０１０４】
また、２官能（メタ）アクリレートオリゴマーとしては、例えば、２官能ウレタン（メタ）アクリレート、２官能エポキシ（メタ）アクリレート、２官能ポリエステル（メタ）アクリレート等が挙げられる。
【０１０５】
２官能（メタ）アクリレートとしては、上述したような２官能（メタ）アクリレートの中でも特に、ビスフェノール型（メタ）アクリレートであるのがより好ましく、ビスフェノールＡ型（メタ）アクリレートであるのがさらに好ましい。ビスフェノール型（メタ）アクリレートを用いることで、第一の基材２２ａ、２２ｂを構成する材料にビスフェノール型ポリカーボネート樹脂を用いた場合、第一の基材２２ａ、２２ｂを構成する材料とハードコート層形成用組成物とは共に、ビスフェノール骨格を有することとなる。このため、第一の基材２２ａ、２２ｂを構成する材料にビスフェノール型ポリカーボネート樹脂を用い、ハードコート層２１ａ、２１ｂを構成する材料（ハードコート層形成用組成物）にビスフェノール型（メタ）アクリレートを用いることで、第一の基材２２ａ、２２ｂを構成する材料とハードコート層形成用組成物との親和性と特に優れたものとすることができる。これにより、第一の基材２２ａ、２２ｂとハードコート層２１ａ、２１ｂとの密着性を向上させることができる。そのため、工作機用窓２ａ、２ｂの飛翔物４０に対する耐衝撃性や耐擦傷性等の耐久性をより向上させることができる。
【０１０６】
また、シロキサン変性（メタ）アクリレートや、フィラーを含み、多官能（メタ）アクリレートとして（Ａ）多官能（メタ）アクリレートを含む場合、前記多官能（メタ）アクリレートと、前記シロキサン変性（メタ）アクリレートと、前記フィラーの合計１００重量部に対する（Ａ）多官能（メタ）アクリレートの含有率は、特に限定されないが、２０重量部以上８０重量部以下であるのが好ましく、３０重量部以上７０重量部以下であるのがより好ましい。（Ａ）多官能（メタ）アクリレートの含有率が、前記下限値未満であると前記下限値未満であると、ハードコート層形成用組成物を構成する材料の組み合わせ等によっては、ハードコート層２１ａ、２１ｂの硬度が若干低くなる可能性がある。また、（Ａ）多官能（メタ）アクリレートの含有率が、前記上限値を超えると、ハードコート層形成用組成物を構成する材料の組み合わせ等によっては、ハードコート層２１ａ、２１ｂの靱性が若干低下する可能性がある。
【０１０７】
また、シロキサン変性（メタ）アクリレートや、フィラーを含み、多官能（メタ）アクリレートとして２官能（メタ）アクリレートを含む場合、前記多官能（メタ）アクリレートと、前記シロキサン変性（メタ）アクリレートと、前記フィラーの合計１００重量部に対する２官能（メタ）アクリレートの含有率は、特に限定されないが、８重量部以上４０重量部以下であるのが好ましく、１０重量部以上３５重量部以下であるのがより好ましい。２官能（メタ）アクリレートの含有率が、前記下限値未満であると、ハードコート層形成用組成物を構成する材料の組み合わせや、第一の基材２２ａ、２２ｂを構成する材料の種類等によっては、第一の基材２２ａ、２２ｂとハードコート層２１ａ、２１ｂとの密着性が若干低下する可能性がある。また、２官能（メタ）アクリレートの含有率が、前記上限値を超えると、２官能（メタ）アクリレート以外のハードコート層形成用組成物を構成する材料の含有率が減少し、ハードコート層２１ａ、２１ｂの硬度が低くなるおそれがある。
【０１０８】
このような多官能（メタ）アクリレートを含有するハードコート層形成用組成物は、さらにシロキサン変性（メタ）アクリレートや、フィラーを含んでいることが好ましい。これにより、工作機用窓２ａ、２ｂは、飛翔物４０の衝突に対して、特に優れた耐衝撃性を発揮することができる。
【０１０９】
以下、シロキサン変性（メタ）アクリレート、フィラーについて詳述する。
【０１１０】
［シロキサン変性（メタ）アクリレート］
シロキサン変性（メタ）アクリレートは、（メタ）アクリル系化合物と、シロキサン結合（−Ｓｉ−Ｏ―Ｓｉ−）を有する化合物とが結合したものである。
【０１１１】
このような構成のシロキサン変性（メタ）アクリレートを含むことにより、ハードコート層２１ａ、２１ｂの表面硬度をさらに高くすることができる。よって、シロキサン変性（メタ）アクリレートを含むハードコート層２１ａ、２１ｂを備えることで、切りくず２０１に対する耐擦傷性に特に優れた工作機用窓２ａ、２ｂを得ることができる。また、シロキサン変性（メタ）アクリレートは、シロキサン結合（−Ｓｉ−Ｏ−Ｓｉ−）を有することで、優れた撥油性を発揮する。このため、シロキサン変性（メタ）アクリレートを含むハードコート層形成用組成物から得られる硬化物、すなわち、ハードコート層２１ａ、２１ｂは、潤滑油の液滴や霧状（オイルミスト）等の飛翔物４０に対する耐油性に優れたものとなる。そのため、このようなハードコート層２１ａ、２１ｂを用いることで、飛翔物４０に対する耐油性に特に優れた工作機用窓２ａ、２ｂを得ることができ、よって、潤滑油による工作機用窓２ａ、２ｂの視認性の低下を特に効果的に抑制することができる。
【０１１２】
シロキサン結合（−Ｓｉ−Ｏ−Ｓｉ−）を有する化合物は、具体的には、下記式（２）および式（３）で表されるシロキサン結合を有する構造単位のうちの少なくとも一方の構造単位を有するものが挙げられる。これにより、潤滑油の液滴や霧状（オイルミスト）等の飛翔物４０に対する耐油性に特に優れたハードコート層２１ａ、２１ｂとなる。
【０１１３】
【化２】
0006459444.tif 000003
（式（２）中、Ｘ１は、それぞれ独立して炭化水素基または水酸基を示す。）
【０１１４】
【化３】
0006459444.tif 000004
（式（３）中、Ｘ２、Ｘ３は、それぞれ独立して炭化水素基または水酸基を示す。）
【０１１５】
前記炭化水素基としては、例えば、メチル基、エチル基、プロピル基、イソプロピル基等のアルキル基、シクロプロピル基、シクロブチル基、シクロペンチル基、シクロヘキシル基等のシクロアルキル基、フェニル基、ナフチル基、２−メチルフェニル基等のアリール基、ベンジル基、ジフェニルメチル基、ナフチルメチル基等のアラルキル基、フェニル基、ビフェニル基等が挙げられる。
【０１１６】
シロキサン結合（−Ｓｉ−Ｏ―Ｓｉ−）を有する化合物としては、具体的には、ポリオルガノシロキサンや、シルセスキオキサンが挙げられ、中でもシルセスキオキサンが好ましい。シルセスキオキサンの硬化物は、比較的高い硬度を有するとともに、適度な柔軟性を有する。そのため、シルセスキオキサンを用いることで、飛翔物４０に対する耐衝撃性や耐擦傷性に優れるとともに、靱性により優れたハードコート層２１ａ、２１ｂを得ることができる。よって、飛翔物４０に対する耐衝撃性等の耐久性に特に優れた工作機用窓２ａ、２ｂを得ることができる。
【０１１７】
また、シルセスキオキサンとしては、ランダム構造、籠型構造、ラダー構造（はしご型構造）等、いかなる構造であってもよいが、特にラダー構造であるのが好ましい。これにより、飛翔物４０に対する耐衝撃性や耐擦傷性に特に優れたハードコート層２１ａ、２１ｂを得ることができる。
【０１１８】
また、前述したように、シロキサン変性（メタ）アクリレートは、シロキサン結合を有する化合物に、（メタ）アクリル系化合物が結合したものである。シロキサン変性（メタ）アクリレートは、（メタ）アクリル系化合物を有しているため、前述した（Ａ）多官能アクリレートや２官能アクリレートとの親和性に優れている。そのため、シロキサン変性（メタ）アクリレートが均一に混ざった状態のハードコート層２１ａ、２１ｂを得ることができ、よって、均質で、かつ、表面硬度や靱性に特に優れたハードコート層２１ａ、２１ｂを得ることができる。
【０１１９】
また、（メタ）アクリル系化合物としては、例えば、下記式（４）や式（５）で表される構造を有するものが挙げられ、中でも特に、式（４）および式（５）で表される双方の構造を有するものが好ましい。式（４）および式（５）で表される双方の構造としては、例えば、下記式（６）で表される構造が挙げられる。上記構造を有するシロキサン変性（メタ）アクリレートを用いることにより、ハードコート層２１ａ、２１ｂ全体の表面硬度および靱性を特に優れたものとすることができる。そのため、飛翔物４０が衝突することによる割れや欠け等の発生をより的確に防ぐことができる。
【０１２０】
【化４】
0006459444.tif 000005
（式（４）中、ｎは、１以上の整数を示し、Ｒ１は、独立して炭化水素基、有機基、または水素を示し、Ｒ０は、独立して炭化水素基または水素を示す。）
【０１２１】
【化５】
0006459444.tif 000006
（式（５）中、ｍは、１以上の整数を示し、Ｒ２は、独立して炭化水素基、有機基、または水素を示し、Ｒ０は、独立して炭化水素基または水素を示す。）
【０１２２】
【化６】
0006459444.tif 000007
（式（６）中、ｍ、ｎは、１以上の整数を示し、Ｒ１、Ｒ２、Ｒ３は、それぞれ独立して炭化水素基、有機基、または水素を示し、Ｒ０は、独立して炭化水素基または水素を示す。）
【０１２３】
また、（メタ）アクリル系化合物は、（メタ）アクリル系化合物の重合度については特に限定されず、（メタ）アクリル系化合物は、モノマー、ダイマー、トリマー、オリゴマー、プレポリマー、ポリマー等いずれのものあってもよいが、重合度（例えば、式（６）中のｍ、ｎの合計）が１００以上２００以下のものであるのが好ましい。これにより、シロキサン変性（メタ）アクリレートが均一に混ざった状態のハードコート層２１ａ、２１ｂをより容易かつ確実に得ることができ、均質で、かつ、より表面硬度に優れたハードコート層２１ａ、２１ｂを得ることができる。そのため、このようなハードコート層２１ａ、２１ｂを用いることで、工作機用窓２ａ、２ｂは、飛翔物４０に対する特に優れた耐衝撃性や耐擦傷性を発揮することができる。
【０１２４】
以上のような構成を有するシロキサン変性（メタ）アクリレートとしては、上記のような理由から、例えば、下記式（７）、式（８）で表される化合物が好ましく用いられる。
【０１２５】
【化７】
0006459444.tif 000008
（式（７）中、Ｍｅは、メチル基を示し、ｍ、ｎ、ｐは、それぞれ１以上の整数を示す。）
【０１２６】
【化８】
0006459444.tif 000009
（式（８）中、Ｍｅは、メチル基を示し、ｍ、ｎ、ｐは、それぞれ１以上の整数を示し、Ｒ１、Ｒ２、Ｒ３、Ｒ４は、それぞれ独立して炭化水素基、有機基、または水素を示す。）
【０１２７】
また、シロキサン変性（メタ）アクリレートや、フィラーを含む場合、前記多官能（メタ）アクリレートと、前記シロキサン変性（メタ）アクリレートと、前記フィラーの合計１００重量部に対するシロキサン変性（メタ）アクリレートの含有率［重量部］は、特に限定されないが、５重量部以上３５重量部以下であるのが好ましく、８重量部以上２０重量部以下であるのがより好ましい。シロキサン変性（メタ）アクリレートの含有率が、前記下限値未満であると、ハードコート層形成用組成物を構成する材料の組み合わせ等によっては、潤滑油の液滴や霧状（オイルミスト）等の飛翔物４０に対する耐油性が若干低下する可能性がある。また、シロキサン変性（メタ）アクリレートの含有率が、前記上限値を超えると、シロキサン変性（メタ）アクリレート以外のハードコート層形成用組成物を構成する材料の含有率が減少し、ハードコート層２１ａ、２１ｂの硬度が若干低下するおそれがある。
【０１２８】
［フィラー］
フィラーは、ハードコート層２１ａ、２１ｂの表面硬度のさらなる向上に寄与している。そのため、フィラーを含むことでハードコート層形成用組成物を用いて得られたハードコート層２１ａ、２１ｂは、切りくず２０１に対する耐衝撃性や耐擦傷性に特に優れたものとなる。
【０１２９】
フィラーとしては、特に限定されないが、例えば、湿式、乾式等の非結晶シリカや結晶シリカ等のシリカ、マイカ、タルク、クレー、アルミナ、ガラス、水酸化アルミニウム、水酸化マグネシウム等の金属酸化物等の無機フィラー、木粉、パルプ、および熱硬化性樹脂硬化物等の有機フィラー等が挙げられ、これらのうち１種または２種以上を組み合わせて用いることができる。これらの中でも特に、無機フィラーであることが好ましい。無機フィラーは、一般的に有機フィラーに比べて硬く、破損しにくい。したがって、ハードコート層形成用組成物に無機フィラーを含むことで、ハードコート層２１ａ、２１ｂの硬度をより高くすることができる。その結果、工作機用窓２ａ、２ｂの、飛翔物４０に対する耐衝撃性をより高めることができ、飛翔物４０が衝突することに破損をより効果的に抑制または防止することができる。
【０１３０】
また、フィラーとしては、無機フィラーの中でも特にシリカであることが好ましい。これにより、得られるハードコート層２１ａ、２１ｂの硬度をさらに高くすることができ、飛翔物４０が衝突することに起因する微細な傷の発生を特に有効に防ぐことができる。
【０１３１】
また、フィラーとしてシリカを用い、前記シロキサン変性（メタ）アクリレートとして、シロキサン変性（メタ）アクリレート構成するアクリル系化合物の重合度が１００以上２００以下のものを用いた場合、これらの親和性を特に高くすることができる。そのため、ハードコート層形成用組成物中におけるシリカの分散性を高めることができ、よって、シリカが均一に混ざった状態のハードコート層２１ａ、２１ｂを得ることができる。その結果、ハードコート層２１ａ、２１ｂ全体の、表面硬度をさらに高くすることができる。また、シリカと、アクリル系化合物の重合度が１００以上２００以下のシロキサン変性（メタ）アクリレートとを含むハードコート層２１ａ、２１ｂを用いることで、工作機用窓２ａ、２ｂの、飛翔物４０に対する耐衝撃性をさらに高めることができる。
【０１３２】
また、フィラーの形状としては、繊維状、破砕状、粒子状等が挙げられるが、中でも特に、粒子状であるのが好ましく用いることができる。
【０１３３】
フィラーの形状が粒子状である場合、フィラーの平均粒径は、特に限定されないが、０．００１μｍ以上５μｍ以下であるのが好ましく、０．００５μｍ以上１μｍ以下であるのがより好ましい。これにより、平滑性に特に優れ、硬度が特に高いハードコート層２１ａ、２１ｂを形成することができる。
【０１３４】
なお、前記フィラーの平均粒径は、例えば、レーザー回折／散乱式粒度分布計（ＨＯＲＩＢＡ製「ＬＡ−５００」）により測定することができる。
【０１３５】
また、フィラーは、粒子状をなし、その粒子表面に（メタ）アクリロイル基を有する化合物が導入されているものであるのが好ましい。フィラーの表面に（メタ）アクリロイル基を有する化合物を導入することにより、フィラーと、多官能アクリレートと、シロキサン変性アクリレートとは、全て（メタ）アクリロイル基を有していることとなる。このため、各材料（多官能アクリレート、シロキサン変性アクリレート、およびフィラー）の親和性を特に優れたものとすることができる。各材料の親和性が優れることで、各材料が均一に混ざった状態のハードコート層２１ａ、２１ｂを得ることができる。また、フィラーの表面に（メタ）アクリロイル基を有する化合物を導入することにより、フィラー、多官能アクリレート、およびシロキサン変性アクリレートを化学的に結合させることができる
。このようなことから、均質で、かつ、硬度が特に高いハードコート層２１ａ、２１ｂを得ることができ、よって、ハードコート層２１ａ、２１ｂ全体の、飛翔物４０に対する耐衝撃性、耐擦傷性をより優れたものとすることができる。よって、飛翔物４０の衝突に耐久性に優れた工作機用窓２ａ、２ｂを得ることができる。
【０１３６】
（メタ）アクリロイル基を有する化合物をフィラーの表面に導入する方法としては、シラン系カップリング剤を用いた方法が特に好ましく用いられる。これにより、フィラーの表面に（メタ）アクリロイル基をより容易に導入することができる。
【０１３７】
また、シロキサン変性（メタ）アクリレートや、フィラーを含む場合、前記多官能（メタ）アクリレートと、前記シロキサン変性（メタ）アクリレートと、前記フィラーの合計１００重量部に対するフィラーの含有率は、特に限定されないが、１５重量部以上４８重量部以下であるのが好ましく、２０重量部以上３５重量部以下であるのがより好ましい。フィラーの含有率が前記下限値未満であると、ハードコート層形成用組成物を構成する材料の組み合わせ等によっては、ハードコート層２１ａ、２１ｂ全体の硬度が若干低下するおそれがある。また、フィラーの含有率が前記上限値を超えると、フィラー以外のハードコート層形成用組成物を構成する材料の含有率が減少し、ハードコート層２１ａ、２１ｂの撥油性が若干低下する可能性がある。
【０１３８】
［その他の材料］
ハードコート層形成用組成物は、上述した材料（多官能（メタ）アクリレート、シロキサン変性（メタ）アクリレート、およびフィラー）以外のその他の材料を含んでいてもよい。
【０１３９】
その他の材料としては、例えば、上述した多官能（メタ）アクリレート、およびシロキサン変性（メタ）アクリレート以外の樹脂材料（例えば、単官能（メタ）アクリレート等）、重合開始剤、増感剤、可塑剤、安定剤、界面活性剤、酸化防止剤、還元防止剤、帯電防止剤、表面調整剤、および溶剤等が挙げられる。
【０１４０】
光重合開始剤は、ハードコート層形成用組成物が紫外線によって硬化する際の重合開始剤としての機能を有しており、公知のものを単独もしくは組み合わせで使用することができ、ベンゾイン、ベンゾインメチルエーテル、ベンゾインエチルエーテル、ベンゾインイソプロピルエーテルなどのベンゾインまたはベンゾインアルキルエーテル類、ベンゾフェノン、ベンゾイル安息香酸などの芳香族ケトン類、ベンジルなどのアルファ−ジカルボニル類、ベンジルジメチルケタール、ベンジルジエチルケタールなどのベンジルケタール類、アセトフェノン、１−（４−ドデシルフェニル）−２−ヒドロキシ−２−メチルプロパン−１−オン、１−ヒドロキシシクロヘキシルフェニルケトン、２−ヒドロキシ−２−メチル−１−フェニル−１−プロパン−１−オン、１−（４−イソプロピルフェニル）−２−ヒドロキシ−２−メチル−プロパン−１−オン、２−メチル−１−〔４−（メチルチオ）フェニル〕−２−モルホリノプロパノン−１などのアセトフェノン類、２−メチルアントラキノン、２−エチルアントラキノン、２−ｔ−ブチルアントラキノンなどのアントラキノン類、２、４−ジメチルチオキサントン、２−イソプロピルチオキサントン、２、４−ジイソプロピルチオキサントンなどのチオキサントン類、ビス（２、４、６−トリメチルベンゾイル）−フェニルフォスフィンオキサイドなどのフォスヒンオキサイド類、１−フェニル−１、２−プロパンジオン−２−（ｏ−エトキシカルボニル）オキシムなどのアルファ−アシルオキシム類、ｐ−ジメチルアミノ安息香酸エチル、ｐ−ジメチルアミノ安息香酸イソアミルなどのアミン類などを使用することができる。
【０１４１】
溶剤としては、例えばヘキサン、ヘプタン、シクロヘキサンなどの脂肪族炭化水素、トルエン、キシレンなどの芳香族炭化水素、メタノール、エタノール、プロパノール、ブタ
ノールなどのアルコール、メチルエチルケトン、２−ぺンタノン、イソホロンなどのケトン、酢酸エチル、酢酸ブチル、酢酸メトキシプロピルなどのエステル、エチルセロソルブなどのセロソルブ系溶剤、メトキシプロパノール、エトキシプロパノール、メトキシブタノールなどのグリコール系溶剤などが挙げられる。これらは単独または混合して使用することができる。
【０１４２】
表面調整剤は、塗膜の基材への濡れ性や均一性、表面の平滑性および硬化した塗膜の表面スリップ性の向上を目的として添加されるものであり、例えばフッ素系、変性シリコーン系、アクリル系の調整剤を使用することができる。中でも、フッ素系および変性シリコーン系のうちの少なくとも一方を含むものが好ましい。これらは、ポリエーテル変性体、アルキル変性体、ポリエステル変性体から構成されているものが好ましく、特にポリエーテル系から構成されているものが好ましい。
【０１４３】
以上説明したようなハードコート層形成用組成物は、多官能（メタ）アクリレートとして（Ａ）多官能（メタ）アクリレートおよび（Ｂ）２官能（メタ）アクリレートの双方を含むことが好ましく、（Ａ）多官能（メタ）アクリレートとして（メタ）アクリロイル基を４以上有する（メタ）アクリレートモノマーと（メタ）アクリロイル基を６以上有する（メタ）アクリレートオリゴマーとを含み、（Ｂ）２官能（メタ）アクリレートとしてビスフェノール型（メタ）アクリレートを含むことが好ましい。さらに、ハードコート層形成用組成物は、このような多官能（メタ）アクリレートに加えて、フィラーを含むことが好ましい。これにより、工作機用窓２ａ、２ｂは、飛翔物４０に対する特に優れた耐衝撃性、耐擦傷性を発揮することができる。
【０１４４】
なお、以上説明したようなハードコート層形成用組成物は、室温で液状、固形状のいずれの形態であってもよい。
【０１４５】
以上のような構成の工作機用窓は、透光性を有する第一の基材の鉛筆硬度がＨ以上９Ｈ以下であればよいが、前記透光性を有する第一の基材の鉛筆硬度が２Ｈ以上９Ｈ以下であるのが好ましい。
【０１４６】
また、傷加速試験前のヘイズと傷加速試験後のヘイズとの大きさの差をヘイズ増加量としたとき、ヘイズ増加量が５．０以下であればよいが、前記ヘイズ増加量が４．０以下であるのが好ましい。
【０１４７】
ここで、加工時に生じる加工対象物からの切りくず２０１が、工作機用窓に衝突し、この衝突が長期にわたって繰り返されることで発生する多数個の微細な傷によりハードコート層２２の透明性が低下するという問題があった。
【０１４８】
また、このような切りくず２０１が長期にわたってハードコート層に衝突することと近い状態を、傷加速試験において切りくず／潤滑油混合物をハードコート層に衝突させることによって近似的に作り出すことが可能となった。
【０１４９】
このようなことから、前記透光性を有する第一の基材の鉛筆硬度が、前記範囲内のものであれば、円柱体２０（加工対象物）が切削されることで生じる切りくず２０１の衝突により破損（微細な割れや欠け）が衝突した場合であっても、工作機用窓の２ａ、２ｂに、微細に傷等が生じるのをより効果的に防ぐことができる。その結果、微細な傷による工作機用窓２ａ、２ｂの視認性の低下をより確実に防ぐことができる。
【０１５０】
また、前記ヘイズ増加量が、前記範囲内のものであれば、円柱体２０（加工対象物）が切削されることで生じる切りくず２０１の衝突により破損（微細な割れや欠け）が衝突し
た場合であっても、工作機用窓の２ａ、２ｂに、微細に傷等が生じるのをより効果的に防ぐことができる。その結果、微細な傷による工作機用窓２ａ、２ｂの視認性の低下をより確実に防ぐことができる。
【０１５１】
ここで、ヘイズ増加量とは、傷加速試験後のヘイズＨｚ１と、傷加速試験前のヘイズ（初期ヘイズ）Ｈｚ０とを測定し、これらの大きさの差、すなわちＨｚ１−Ｈｚ０を算出することにより求めることができる。より具体的には、ヘイズ増加量ΔＨｚとは、以下のようにして算出される値である。なお、ヘイズとは、透明性に関する指標であり、濁度（曇度）を表すものである。
【０１５２】
まず、用意した工作機用窓２ａを長さ６０ｍｍ、幅６０ｍｍの大きさに切り出し、この切り出したサンプルについて、ヘイズメーター（商品名：ＮＤＨ２０００、日本電飾工業社製）により、拡散透過率Ｔｄと、全光線透過率Ｔｔとを求め、下記式（９）により、ヘイズＴ（傷加速試験前のヘイズＨｚ０）［％］を算出する。
Ｔ［％］＝Ｔｄ／Ｔｔ×１００  ・・・・・（９）
【０１５３】
次いで、傷加速試験を以下のように行う。工作機用窓２ａのハードコート層２１ａ側に切りくず／潤滑油混合物が衝突するように、この切り出したサンプルを傷加速試験装置のサンプルホルダーに固定する。
【０１５４】
次いで、切りくずとしてアルミ合金：Ａ６０６１の切りくずを用意した。潤滑油としてＢＰジャパン社製  Ｃａｓｔｒｏｌ  Ｈｙｓｏｌ  ＭＢ−５０を用意した。アルミ合金：Ａ６０６１の切りくず（７０．０質量部）、Ｃａｓｔｒｏｌ  Ｈｙｓｏｌ  ＭＢ−５０（５００．０質量部）をそれぞれ秤量し、これらを混合して、混合物を得た。次いで、サンプルホルダーに固定した工作機用窓２ａに、圧縮空気を用いて切りくず／潤滑油混合物を衝突させる。切りくず／潤滑油混合物を衝突させる条件としては、衝突速度が２５ｍｍ／ｓｅｃであり、距離が工作機用窓２ａ表面の中央部に対して１０ｃｍであり、繰り返し回数は３０回である。
【０１５５】
次に、傷加速試験後の工作機用窓２ａについて、前述したヘイズを算出する方法と同様にしてヘイズＴ（傷加速試験後のヘイズＨｚ１）［％］を算出する。
【０１５６】
そして、傷加速試験後のヘイズＨｚ１と傷加速試験前のヘイズＨｚ０との差（Ｈｚ１−Ｈｚ０）を算出することにより、ヘイズ増加量ΔＨｚが算出される。
【０１５７】
また、初期ヘイズＨｚ０は、５．０％以下であることが好ましく、０．１％以上４．０％以下であることがより好ましい。初期ヘイズＨｚ０が前記数値範囲内の工作機用窓２ａ、２ｂは、十分な透明性を有し、視認用窓としての機能と、採光用窓としての機能とに特に優れている。また、このよう工作機用窓２ａ、２ｂは、比較的容易に製造することができ、生産性にも優れている。
【０１５８】
また、ヘイズ増加量ΔＨｚは、５．０以下であることが好ましく、４．０以下であることがより好ましい。ヘイズ増加量ΔＨｚが前記範囲内であれば、切りくず２０１の衝突による微細な傷が特に生じ難く、より長期にわたって特に優れた透明性を発揮することができる。
【０１５９】
また、以上のような各材料を含むハードコート層形成用組成物を用いてハードコート層２１ａ、２１ｂは形成されている。
【０１６０】
具体的には、ハードコート層２１ａ、２１ｂは、当該ハードコート層２１ａ、２１ｂと
なるワニス状のハードコート層形成用組成物を第一の基材２２ａ、２２ｂの面２１１上ａ、２１１ｂに塗布して、この塗布されたものに紫外線を照射することに硬化することにより得られる。
【０１６１】
ハードコート層形成用組成物を塗布する方法としては、特に制限されないが、例えばロールコート法、フローコート法、スプレーコート法、カーテンコート法、ディップコート法、ダイコート法などの公知の方法を用いることができる。
【０１６２】
その後、塗布されたハードコート層形成用組成物を硬化する工程を有することにより、ハードコート層形成用組成物の硬化物であるハードコート層２１ａ、２１ｂを形成する。
例えば、ハードコート層形成用組成物を第一の基材２２ａ、２２ｂの面２１１ａ、２１１ｂ上に塗布し、希釈溶剤を含む場合には、雰囲気の温度を上げて十分に希釈溶剤を乾燥して塗膜を形成した後、紫外線照射して塗膜を硬化させることで、ハードコート層２１ａ、２１ｂを形成させることができる。紫外線照射は、例えば、一般の有電極型や無電極型の高圧水銀灯やメタルハライドランプなどが使用可能である。また、１００ＫｅＶ程度の低電圧の電子線照射装置も使用可能である。電子線を硬化手段とする場合は、後述する光重合開始剤は不要となる。
【０１６３】
以上、本発明の工作機用窓を図示の実施形態について説明したが、本発明は、これに限定されるものではなく、工作機用窓を構成する各部は、同様の機能を発揮し得る任意の構成のものと置換することができる。また、任意の構成物が付加されていてもよい。
【０１６４】
また、本発明の工作機用窓は、前記各実施形態のうちの、任意の２以上の構成（特徴）を組み合わせたものであってもよい。
【０１６５】
また、工作機用窓は、前記各実施形態では視認用窓としての機能と、採光用窓としての機能との２個の機能を有しているが、これに限定されず、マシニングセンタでの設置箇所によっては、当該２個の機能のうちの一方の機能のみを有する場合もある。
【０１６６】
また、窓ユニットは、前記各実施形態では第１の工作機用窓と第２の工作機用窓とを有する構成であるが、これに限定されず、例えば、さらに第３の工作機用窓を有する構成であってもよい。また、第２の工作機用窓を備えておらず、第１の工作機用窓のみを有する構成であってもよい。
【０１６７】
また、窓ユニットは、前記各実施形態では空気層を有するものであったが、空気層は省略されていてよい。
【０１６８】
また、窓ユニットは、枠体や各パッキンが省略され、第１の工作機用窓および第２の工作機用窓が直接的にマシニングセンタの外装に装着されてもよい。
【０１６９】
また、工作機用窓（第１の工作機用窓および第２の工作機用窓）は、それぞれ、基材とハードコート層との間に中間層が介在していてもよい。中間層としては、例えば、基材とハードコート層との親和性が比較的低い場合に、基材にハードコート層を接合する接合層とすることができる。
【０１７０】
また、前述した実施形態では、微細な傷を発生させる要因として、加工時に生じる切りくずを代表的に挙げて説明したが、本発明によれば、微細な傷を発生させる要因は、切りくずに限定されず、切りくず以外の微小な飛翔物等であってもよい。
【実施例】
【０１７１】
以下、本発明の具体的な実施例について説明する。なお、本発明はこれに限定されるものではない。
（実施例１）
１．基材の作製
第一の基材としてポリカーボネート１：ポリカーボネート樹脂（商品名「ユーピロンＫＨ−３５２０ＵＲ」、三菱エンジニアリングプラスチック社製）を準備した。
第二の基材としてポリカーボネート３：ポリカーボネート樹脂（商品名「ユーピロンＥ−２０００」、三菱エンジニアリングプラスチック社製）を準備した。
マルチマニホールドダイに、押出機（Ａ）と、押出機（Ｂ）を接続し、押出機（Ａ）より、第一の基材としてポリカーボネート１：ポリカーボネート樹脂（商品名「ユーピロンＫＨ−３５２０ＵＲ」、三菱エンジニアリングプラスチック社製）を押出し、押出機（Ｂ）より、第二の基材としてポリカーボネート３：ポリカーボネート樹脂（商品名「ユーピロンＥ−２０００」、三菱エンジニアリングプラスチック社製）を押出することで第一の基材と第二の基材との積層体を得た。第一の基材厚みは２００μｍ、第二の基材厚みは１５ｍｍであった。
【０１７２】
２．ハードコート層形成用組成物の作製
まず、ハードコート層形成用組成物を作製するにあたり、フィラーとしてのアクリロイル基が導入されているシリカ粒子Ａを作製した。
【０１７３】
具体的には、シリカ粒子（平均粒径０．０２０μｍ、商品名「ＣＰ−１０２」、トクヤマ社製）を、プロピレングリコールモノメチルエーテル中に分散させ、この分散液をミキサーにて撹拌・混合させた。その後、この分散液を攪拌しながら、シランカップリング剤３−アクリロキシプロピルトリメトキシシラン（商品名「ＫＢＭ−５１０３」、信越化学工業社製）を添加した。これにより、アクリロイル基が導入されているシリカ粒子Ａを得た。
【０１７４】
次に、ハードコート層形成用組成物を、以下のようにして作製した。
多官能（メタ）アクリレートとして１０官能ウレタンアクリレート（商品名「Ｕ−１０ＨＡ」、新中村化学工業社製、および６官能アクリレート（商品名「Ａ−ＤＰＨ」、新中村化学工業社製）と、２官能（メタ）アクリレートとして２官能ビスフェノールＡ型アクリレート（商品名「Ａ−ＢＰＥ−４」、新中村化学工業社製）と、シロキサン変性（メタ）アクリレートとしてシリコン変性（メタ）アクリル樹脂（商品名「ＳＱ２００」、トクシキ社製）と、フィラーとして上記作製したアクリロイル基が導入されているシリカ粒子Ａと、を配合し、上記１０官能ウレタンアクリレートと、６官能アクリレートと、２官能ビスフェノールＡ型アクリレートと、シロキサン変性（メタ）アクリレートと、シリカ粒子Ａの合計濃度が、３０質量％となるようにプロピレングリコールモノメチルエーテルで希釈した。
【０１７５】
ここへ、重合開始剤として１−ヒドロキシシクロヘキシルフェニルケトン（商品名「イルガキュア１８４」、ＢＡＳＦ社製）と、表面調整剤として変性シリコーン（商品名「グラノール４５０」、共栄社化学社製）と、を添加し、ハードコート層形成用組成物を調整した。
【０１７６】
なお、ハードコート層形成用組成物中における各材料は、表１に示す含有率となるように配合した。
【０１７７】
このように、作製されたハードコート層形成用組成物は十分に攪拌混合した後、密閉容器に保存した。
【０１７８】
３．工作機用窓の製造
次に、基材の作製で得られた第一の基材と第二の基材との積層体の第一の基材側の面上に、金属製のバーコーターを用いてウェット膜厚が５５μｍになるように、ハードコート層形成用組成物を塗布した。ハードコート層形成用組成物が塗布された第一の基材と第二の基材との積層体を、６０℃の熱風循環型オーブンに入れ、１０分間乾燥した後、無電極ＵＶランプ（Ｈバルブ）（ヘレウス・ノーブルライト・フュージョン・ユーブイ社製）を用い、照射距離５０ｍｍ、コンベア搬送速度３ｍ／ｍｉｎの条件で、乾燥したハードコート層形成用組成物の塗膜に紫外線を照射し、前記塗膜を硬化させ、ドライ膜厚１０μｍのハードコート層を備える工作機用窓（ハードコート層を備える基材）を得た。
【０１７９】
（実施例２〜９、比較例１〜３）
ハードコート層形成用組成物を構成する材料の種類や含有量を表１に示すように変更した以外は、前記実施例１と同様にしてハードコート層形成用組成物を作製した。また、ハードコート層の膜厚、第一の基材および第二の基材の種類や厚さを表１に示すように変更した以外は、前記実施例１と同様にして工作機用窓を得た。なお、比較例１ではハードコート層形成用組成物を塗布せず、ハードコート層を備えない工作機用窓を用意した。
【０１８０】
表１に、各実施例および各比較例のハードコート層の構成を示した。
なお、表１中、
多官能（メタ）アクリレートとして１０官能ウレタンアクリレート（商品名「Ｕ−１０ＨＡ」、新中村化学工業社製）を「１０官能ウレタンアクリレート」、
多官能（メタ）アクリレートとして６官能アクリレート（商品名「Ａ−ＤＰＨ」、新中村化学工業社製）を「６官能アクリレート」、
２官能（メタ）アクリレートとして２官能ビスフェノールＡ型アクリレート（商品名「Ａ−ＢＰＥ−４」、新中村化学工業社製）を「２官能ビスフェノールＡ型アクリレート」、
２官能（メタ）アクリレートとして２官能鎖式アクリレート（商品名「Ａ−ＮＯＤ−Ｎ」、新中村化学工業社製）を「２官能鎖式アクリレート」、
シロキサン変性（メタ）アクリレートとしてシリコン変性（メタ）アクリル樹脂（商品名「ＳＱ２００」、トクシキ社製）を「シロキサン変性（メタ）アクリレート」、
フィラーとしてシリカ粒子Ｂ（平均粒径０．０２０μｍ、商品名「ＣＰ−１０２」、トクヤマ社製）を「シリカ粒子Ｂ」、
フィラーとして、上記作製したアクリロイル基が導入されているシリカ粒子Ａを「アクリロイル基が導入されているシリカ粒子Ａ」、
重合開始剤として、１−ヒドロキシシクロヘキシルフェニルケトン（商品名「イルガキュア１８４」、ＢＡＳＦ社製）を「重合開始剤」、
表面調整剤として変性シリコーン（商品名「グラノール４５０」、共栄社化学社製）を「表面調整剤」、
アクリル変性ポリカーボネート樹脂（商品名「ＰＣＸ−６６１１」、住化スタイロン社製）を「ポリカーボネート２」、
メタクリル樹脂（商品名「スミペックスＥＸ」、住友化学社製）を「アクリル１」、
メタクリル樹脂（商品名「アクリペットＩＲＧ」、三菱レイヨン社製）を「アクリル２」
で示した。
【０１８１】
なお、各実施例および各比較例のハードコート層の膜厚は、非接触膜厚測定装置ＭＣＳ５００（カール・ツァイス社製）により測定した。
【０１８２】
３．評価
以下の評価を行うにあたり、各実施例および各比較例にて得られた基材、工作機用窓か
ら、中央平面部付近から任意の大きさに切り出したサンプルを用いて、以下の評価を行った。
【０１８３】
＜１＞鉛筆硬度評価
各実施例および比較例のハードコート層形成用組成物を塗布する前のハードコート層を備えない基材とハードコート層形成用組成物を塗布・乾燥・硬化させた後のハードコート層を備える工作機用窓について、切り出したサンプル（６０ｍｍ×６０ｍｍ）を用いて、ＪＩＳ−Ｋ５４００に記載の鉛筆法による引っかき硬度を測定した。
【０１８４】
＜２＞透光性評価
＜２−１＞初期ヘイズＨｚ０の評価
各実施例および比較例の工作機用窓について、切り出したサンプル（６０ｍｍ×６０ｍｍ）を用いて、ヘイズメーター（商品名：ＮＤＨ２０００、日本電飾工業社製）により、拡散透過率Ｔｄと、全光線透過率Ｔｔとを求め、下記式（９）によりヘイズＴ（％）を算出した。この結果を表１に示した。なお、ヘイズとは、透明性に関する指標であり、濁度（曇度）を表すものである。５％以下であれば透明性は良好であるとした。
Ｔ［％］＝Ｔｄ／Ｔｔ×１００  ・・・・・（９）
【０１８５】
＜２−２＞傷加速試験後のヘイズＨｚ１およびヘイズ増加量ΔＨｚの評価
各実施例および比較例の工作機用窓について、まず、切り出したサンプル（６０ｍｍ×６０ｍｍ）を用いて、それぞれ、傷加速試験を行い、傷加速試験後のヘイズを前記＜２−１＞と同様の方法にて算出し、傷加速試験後のサンプルのヘイズＨｚ１を求めた。
【０１８６】
なお、傷加速試験は以下のように行った。まず、ハードコート層２２側に切りくず／潤滑油混合物が衝突するように、サンプルホルダーに切り出したサンプルを固定した。次いで、切りくずとしてアルミ合金：Ａ６０６１の切りくずを用意した。潤滑油としてＢＰジャパン社製  Ｃａｓｔｒｏｌ  Ｈｙｓｏｌ  ＭＢ−５０を用意した。アルミ合金：Ａ６０６１の切りくず（７０．０質量部）、Ｃａｓｔｒｏｌ  Ｈｙｓｏｌ  ＭＢ−５０（５００．０質量部）をそれぞれ秤量し、これらを混合して混合物を得た。次いで、サンプルホルダーに固定した切り出したサンプルに、圧縮空気を用いて切りくず／潤滑油混合物を衝突させた。切りくず／潤滑油混合物を衝突させる条件としては、衝突速度が２５ｍｍ／ｓｅｃであり、距離がハードコート層２２表面の中央部に対して１０ｃｍであり、繰り返し回数は３０回とした。
【０１８７】
次に、求めたヘイズＨｚ１と、前記＜１−１＞で求めた初期ヘイズＨｚ０との差（Ｈｚ１−Ｈｚ０）を算出することにより、ヘイズ増加量ΔＨｚを求めた。
【０１８８】
各実施例および比較例の工作機用窓について、求めたヘイズＨｚ１と、ヘイズ増加量ΔＨｚとを表１に示した。
【０１８９】
また、ヘイズ増加量ΔＨｚが、４．０以下のものを特に良好、４．０を超え５．０以下のものを良好、５．０を超えるものを不合格とした。
【０１９０】
＜４＞耐油性評価
各実施例および比較例の工作機用窓について、切り出したサンプル（６０ｍｍ×６０ｍｍ）を用いて、潤滑油（商品名「ユシローケンシンセティック＃６６０」、ユシロ化学工業社製）の中に、４０℃で１４日間浸漬した。その後、サンプルを取り出し、付着した潤滑油をウエスで拭き取りサンプルの状態を観察し、以下の評価基準に従い評価した。
○：表層の外観に変化は見られなかった。
×：表層の外観に変化が見られた。
【０１９１】
以上のようにして得られた各実施例および比較例の工作機用窓における評価結果を、それぞれ、下記の表１に示す。
【０１９２】
【表１】
0006459444.tif 000010
【０１９３】
表１に示したように、各実施例の工作機用窓は、透光性、耐擦傷性、耐油性に優れていた。これに対して、比較例では、満足な結果が得られなかった。
【符号の説明】
【０１９４】
１                  窓ユニット（工作機械用窓）
２ａ                第１の工作機用窓
２ｂ                第２の工作機用窓
２１ａ、２１ｂ      ハードコート層
２２ａ、２２ｂ      第一の基材
２３ａ、２３ｂ      第二の基材
２１１ａ、２１１ｂ  面
３ａ                第１のパッキン
３ｂ                第２のパッキン
４                  枠体（窓枠）
４１                貫通孔
４２１              第１の凹部（第１の溝）
４２２              第２の凹部（第２の溝）
４３                スペーサ
５                  空気層（中間層）
１０                マシニングセンタ
１０１              構造体
１０２              外装
１０２ａ            スタッドボルト
１０２ｂ            ナット
１０３              操作パネル
１０４              バイト
１０４’            破片
１０５              制御部
１０６              液晶パネル
１０７              操作ボタン
２０                円柱体
２０１              切りくず
３０                潤滑油
４０                飛翔物
Ｓ１                加工領域
Ｓ２                操作領域
ｔ１                ハードコート層の平均厚さ
ｔ２                第一の基材の平均厚さ
ｔ３                第二の基材の平均厚さ
ｔ４                空気層（中間層）の平均厚さ
ｔtotal             工作機用窓の総厚さ
【図１】
0006459444.tif 000011
【図２】
0006459444.tif 000012